(57)【特許請求の範囲】
【請求項１】
下記一般式（１）で表されるポリオキシアルキレンジオールであって、オキシエチレン基の含有量が８０〜９５質量％であるポリオキシアルキレンジオールを含有する、加硫ゴムホース成形用離型剤。
ＨＯ−（ＥＯ）a−（ＰＯ）b−Ｘ−Ｏ−（ＰＯ）c−（ＥＯ）d−Ｈ  （１）
ただし、式中、ＥＯはオキシエチレン基、ＰＯはオキシプロピレン基を表し、ａ、ｂ、ｃおよびｄはそれぞれ平均付加モル数であって、ａ＋ｄが２０〜４５０の数、ｂ＋ｃが１〜１４０の数であり、Ｘは炭素数３のアルキレン基である。
【請求項２】
前記ポリオキシアルキレンジオールの数平均分子量が２０００〜２００００である、請求項１記載の加硫ゴムホース成形用離型剤。
【請求項３】
マンドレルと未加硫のゴムホースの少なくとも一方に請求項１又は２に記載の加硫ゴムホース成形用離型剤を塗布する工程と、前記未加硫ゴムホースにマンドレルを挿入しゴムホースを加硫成形する工程、とを含む加硫ゴムホースの製造方法。
【発明の詳細な説明】
【技術分野】
【０００１】
本発明は、加硫ゴムホース成形用離型剤に関するものである。
【背景技術】
【０００２】
加硫ゴムホースは、例として自動車部品、鉄道部品、建設機械などに使用されている。これらの加硫ゴムホースは、マンドレルなどの芯材で加硫成形し、これを脱着することにより得られるが、脱着を容易に行うために、芯材やゴムホースには離型剤が塗布されている。
【０００３】
このような離型剤としては、シリコーンが使用されているが、加硫後のゴムホースに付着した離型剤を除去するためには洗剤などを用いる必要があり、その改善が求められている。そこで、容易に除去可能な離型剤として、特許文献１では、グリセリン脂肪酸エステルのアルキレンオキサイド付加物が開示されている。また、特許文献２では、オキシエチレン基の含有量が２０％以上４０％未満であるポリオキシエチレン・ポリオキシプロピレンブロックコポリマーが開示されている。
【先行技術文献】
【特許文献】
【０００４】
【特許文献１】特開２００８−２０１０１０号公報
【特許文献２】特開２００４−３０６４０９号公報
【発明の概要】
【発明が解決しようとする課題】
【０００５】
しかしながら、特許文献１および２に記載の離型剤においては、使用するゴムの種類によって新たな問題が生じることが判明した。例えば、自動車用途や航空機用途などの耐摩耗性が要求される用途では、加硫ゴムホースのゴム材料として、アクリロニトリル−ブタジエン共重合ゴム（ＮＢＲ）とポリ塩化ビニル（ＰＶＣ）とをブレンドしたゴムが使用される。このようなＮＢＲとＰＶＣをブレンドしたゴムに上記離型剤を使用した場合、作業時の応力によりゴムホースにクラックが発生することがわかった。
【０００６】
本発明は、作業時の応力によるクラックの発生を抑制するとともに、製造後に離型剤を容易に除去できる加硫ゴムホース成形用離型剤を提供することを目的とする。
【課題を解決するための手段】
【０００７】
本発明に係る加硫ゴムホース成形用離型剤は、下記一般式（１）で表されるポリオキシアルキレンジオールであって、オキシエチレン基の含有量が８０〜９５質量％であるポリオキシアルキレンジオールを含有するものである。
【０００８】
ＨＯ−（ＥＯ）a−（ＰＯ）b−Ｘ−Ｏ−（ＰＯ）c−（ＥＯ）d−Ｈ  （１）
ただし、式中、ＥＯはオキシエチレン基、ＰＯはオキシプロピレン基を表し、ａ、ｂ、ｃおよびｄはそれぞれ平均付加モル数であって、ａ＋ｄが２０〜４５０の数、ｂ＋ｃが１〜１４０の数であり、Ｘは炭素数２〜１０のアルキレン基である。
【０００９】
本発明はまた、該離型剤を用いた加硫ゴムホースの製造方法を提供するものであり、同製造方法は、マンドレル（即ち、ゴムホース芯材）と未加硫のゴムホースの少なくとも一方に該加硫ゴムホース成形用離型剤を塗布する工程と、前記未加硫ゴムホースにマンドレルを挿入しゴムホースを加硫成形する工程、とを含むものである。
【発明の効果】
【００１０】
上記加硫ゴムホース成形用離型剤であると、離型剤が付着したゴムホースにおいて作業時の応力によるクラックの発生を抑制することができるとともに、製造後に離型剤を容易に除去することができる。
【発明を実施するための形態】
【００１１】
＜ポリオキシアルキレンジオール＞
本実施形態に係る加硫ゴムホース成形用離型剤は、下記一般式（１）で表されるポリオキシアルキレンジオールを含有する。
【００１２】
ＨＯ−（ＥＯ）a−（ＰＯ）b−Ｘ−Ｏ−（ＰＯ）c−（ＥＯ）d−Ｈ  （１）
式（１）中、ＥＯはオキシエチレン基、ＰＯはオキシプロピレン基を表す。ａおよびｄは、オキシエチレン基の平均付加モル数を示し、ｂおよびｃは、オキシプロピレン基の平均付加モル数を示す。ＥＯおよびＰＯの付加形態はブロック付加であり、−Ｘ−Ｏ−で表される基の両末端にＰＯがブロック付加され、その両末端にＥＯがブロック付加された構造を有する。
【００１３】
ａ＋ｄで表されるＥＯの平均付加モル数の合計は、２０〜４５０の数である。ａ＋ｄの下限は４０以上であることが好ましく、より好ましくは６０以上である。ａ＋ｄの下限は３００以下であることが好ましく、より好ましくは２００以下である。なお、ａおよびｄのそれぞれの数は、ａ＋ｄが上記の範囲内である限り特に限定されず、０より大きい数でもよく、１以上でもよく、１０以上でもよく、２０以上でもよい。
【００１４】
ｂ＋ｃで表されるＰＯの平均付加モル数の合計は、１〜１４０の数である。ｂ＋ｃの下限は２以上であることが好ましく、より好ましくは４以上であり、更に好ましくは８以上であり、１０以上でもよい。ｂ＋ｃの上限は１００以下であることが好ましく、より好ましくは７０以下であり、更に好ましくは５０以下であり、４０以下でもよい。なお、ｂおよびｃのそれぞれの数は、ｂ＋ｃが上記の範囲内である限り特に限定されず、０より大きい数でもよく、１以上でもよく、２以上でもよく、４以上でもよい。
【００１５】
Ｘは、炭素数２〜１０のアルキレン基（即ち、アルカンジイル基）であり、直鎖でも分岐鎖を持つものでもよい。アルキレン基の炭素数は２〜５であることが好ましく、より好ましくは３又は４である。Ｘの具体例としては、エチレン基、プロピレン基、トリメチレン基、ブチレン基、イソブチレン基、テトラメチレン基、ペンタメチレン基、が挙げられる。
【００１６】
本実施形態で用いるポリオキシアルキレンジオールは、オキシエチレン基を８０〜９５質量％含有するものである。このようにオキシエチレン基の含有量が高いポリオキシアルキレンジオールを用いることにより、加硫成形後の洗浄性を向上することができる。また、この含有量が８０〜９５質量％であることにより、離型剤が付着したゴムホースに対して作業時にある程度の応力が加わった場合でも、クラックの発生を抑制することができる。オキシエチレン基の含有量は８０〜９０質量％であることが好ましく、クラックの発生をより効果的に抑制することができる。
【００１７】
本実施形態で用いるポリオキシアルキレンジオールは、数平均分子量（Ｍｎ）が２０００〜２００００であることが好ましい。このような数平均分子量のものを用いることにより、離型剤の粘度がより低くなり、作業性を向上することができる。ポリオキシアルキレンジオールの数平均分子量は、３０００〜１００００であることがより好ましい。
【００１８】
該ポリオキシアルキレンジオールの製造方法は特に限定されず、公知のポリオキシアルキレンジオールの合成方法を利用して製造することができる。例えば、アルキレンオキシド付加重合により製造する場合、炭素数２〜１０のアルカンジオールに、アルカリ触媒または酸触媒を加えて８０〜１５０℃でプロピレンオキサイドを反応させ、続いて、８０〜１５０℃でエチレンオキサイドを反応させることにより得られる。この場合、式（１）中のＸは、出発原料であるアルカンジオールの残基である。なお、出発原料がプロピレングリコールである場合、Ｘ−Ｏは、その両側に付加するＰＯとの区別ができないが、そのような態様でもよい。
【００１９】
＜加硫ゴムホース成形用離型剤＞
本実施形態に係る加硫ゴムホース成形用離型剤は、上記ポリオキシアルキレンジオールのみで構成されてもよいが、水などの溶媒で希釈されたものであってもよい。例えば、上記ポリオキシアルキレンジオールの濃度が１０〜６０質量％（より好ましくは２０〜４０質量％）となるように水で希釈したものが挙げられる。
【００２０】
本実施形態に係る加硫ゴムホース成形用離型剤は、その効果を損なわない範囲で、ノニオン系又はアニオン系の界面活性剤やシリコーン類などの公知の離型剤成分を含有してもよい。
【００２１】
＜加硫ゴムホースの製造方法＞
本実施形態に係る加硫ゴムホースの製造方法では、マンドレルと未加硫のゴムホースの少なくとも一方に上記加硫ゴムホース成形用離型剤を塗布し、その後、前記未加硫ゴムホースにマンドレルを挿入しゴムホースを加硫成形する。
【００２２】
マンドレルに離型剤を塗布する方法としては、例えば、未加硫ゴムホースを装着する前に、マンドレルにおける未加硫ゴムホースと接触する部分に、離型剤をハケやスプレーなどで塗布する方法が挙げられる。また、未加硫ゴムホースに離型剤を塗布する方法としては、例えば、未加硫ゴムホースの先端を離型剤に浸漬する方法が挙げられる。
【００２３】
ゴムホースの加硫成形は、常法に従い行うことができ、マンドレルに未加硫ゴムホースを装着した後、加熱すればよく、これにより、未加硫ゴムホースとマンドレルとの界面に離型剤を介在させた状態で加硫成形がなされる。その後、マンドレルからゴムホースを引き抜き、ゴムホースの表面に付着した離型剤を温水洗浄などで洗浄することにより、加硫ゴムホースが得られる。
【００２４】
加硫ゴムホースを構成する加硫ゴムの種類は、特に制限されるものではないが、具体例としては、アクリロニトリル−ブタジエン共重合ゴム（ＮＢＲ）、エチレン・プロピレン・ジエン共重合ゴム（ＥＰＤＭ）、ＮＢＲとポリ塩化ビニル（ＰＶＣ）とをブレンドしたゴム（ＮＢＲ／ＰＶＣ）、アクリルゴム（ＡＣＭ）、フッ素ゴム（ＦＫＭ）などが挙げられる。これらの中でも、ＮＢＲとＰＶＣとをブレンドしたゴムを使用したゴムホースに用いることが好ましい。
【００２５】
それら加硫ゴムは、例えば、次のように製造することができる。ポリマーに、加硫剤、加硫助剤、加工助剤、可塑剤、プロセスオイル、カーボンブラック、白色充填材、老化防止剤等を適宜に混合し、ロール、ニーダー、バンバリーミキサー等の混練機を用いて混練することにより、目的とする加硫ゴム組成物を調製する。
【実施例】
【００２６】
以下、実施例により本発明を更に詳細に説明するが、本発明はこれらに限定されるものではない。
【００２７】
数平均分子量、オキシエチレン基含有量、ａ＋ｄおよびｂ＋ｃの各測定方法は、以下の通りである。
【００２８】
（数平均分子量の測定方法）
数平均分子量は、ＧＰＣ法により求めた。ＧＰＣ装置及び分析条件は以下の通りであり、標準サンプルとして分子量３２７、２０００、８２５０、１９７００のポリエチレングリコールで校正したものを用いた。 
【００２９】
ＧＰＣ装置：システムコントローラー：ＳＣＬ−１０Ａ（島津製作所社製）
検出器：ＲＩＤ−１０Ａ（島津製作所社製）
カラム：Ｓｈｏｄｅｘ ＧＰＣ ＫＦ−Ｇ、ＫＦ−８０３、ＫＦ８０２．５、ＫＦ−８０２、ＫＦ−８０１を連結したもの（いずれも昭和電工社製）
溶離液：テトラヒドロフラン
サンプル注入：０．５重量％溶液、８０μＬ
流速：０．８ｍＬ／ｍｉｎ
温度：２５℃
【００３０】
（オキシエチレン基含有量、ａ＋ｄおよびｂ＋ｃの測定方法）
1Ｈ−ＮＭＲ（溶媒：ＣＤＣｌ3）により算出した。
【００３１】
（合成例１）
ステンレス製オートクレーブに、プロピレングリコール７６ｇ（１モル）、水酸化カリウム３ｇを仕込み、反応器内を窒素置換した。１００℃に昇温し、プロピレンオキシド７５４ｇ（１３モル）を内圧０．３ＭＰａ以下に保ちながら導入した。プロピレンオキシドの導入終了後、１００℃で２時間保持し、圧力低下が見られなくなるまで反応させた。続いて、エチレンオキシド３２１２ｇ（７３モル）を内圧０．３ＭＰａ以下に保ちながら導入した。エチレンオキシドの導入終了後、１００℃で２時間保持し、圧力低下が見られなくなるまで反応させることにより、一般式（１）で表されるポリオキシアルキレンジオール（数平均分子量Ｍｎ＝４０００、オキシエチレン基含有量＝８０質量％、ａ＋ｄ＝７３、ｂ＋ｃ＝１３）を得た。
【００３２】
（合成例２）
プロピレンオキシドの使用量を１２７６ｇ（２２モル）に、エチレンオキシド５２３６ｇ（１１９モル）に変更した以外は合成例１と同様の操作を行い、一般式（１）で表されるポリオキシアルキレンジオール（数平均分子量Ｍｎ＝６５００、オキシエチレン基含有量＝８０質量％、ａ＋ｄ＝１１９、ｂ＋ｃ＝２２）を得た。
【００３３】
（合成例３）
プロピレンオキシドの使用量を１９７２ｇ（３４モル）に、エチレンオキシド８００８ｇ（１８２モル）に変更した以外は合成例１と同様の操作を行い、一般式（１）で表されるポリオキシアルキレンジオール（数平均分子量Ｍｎ＝１００００、オキシエチレン基含有量＝８０質量％、ａ＋ｄ＝１８２、ｂ＋ｃ＝３４）を得た。
【００３４】
（合成例４）
プロピレンオキシドの使用量を９２８ｇ（１６モル）に、エチレンオキシド５５４ｇ（１２６モル）に変更した以外は合成例１と同様の操作を行い、一般式（１）で表されるポリオキシアルキレンジオール（数平均分子量Ｍｎ＝６５００、オキシエチレン基含有量＝８５質量％、ａ＋ｃ＝１２６、ｂ＝１６）を得た。
【００３５】
（合成例５）
プロピレンオキシドの使用量を６３８ｇ（１１モル）に、エチレンオキシド５８５２ｇ（１３３モル）に変更した以外は合成例１と同様の操作を行い、一般式（１）で表されるポリオキシアルキレンジオール（数平均分子量Ｍｎ＝６５００、オキシエチレン基含有量＝９０質量％、ａ＋ｄ＝１３３、ｂ＋ｃ＝１１）を得た。
【００３６】
（合成例６）
プロピレンオキシドの使用量を３１９０ｇ（５５モル）に、エチレンオキシド３２５６ｇ（７４モル）に変更した以外は合成例１と同様の操作を行い、一般式（１）で表されるポリオキシアルキレンジオール（数平均分子量Ｍｎ＝６５００、オキシエチレン基含有量＝５０質量％）を得た。
【００３７】
（合成例７）
プロピレンオキシドの使用量を４５２４ｇ（７８モル）に、エチレンオキシド１９８０ｇ（４５モル）に変更した以外は合成例１と同様の操作を行い、一般式（１）で表されるポリオキシアルキレンジオール（数平均分子量Ｍｎ＝６５００、オキシエチレン基含有量＝３０質量％）を得た。
【００３８】
（合成例８）
ステンレス製オートクレーブに、１−ブタノール７４ｇ（１モル）、水酸化カリウム３ｇを仕込み、反応器内を窒素置換した。１００℃に昇温し、エチレンオキシド２５９６ｇ（５９モル）を内圧０．３ＭＰａ以下に保ちながら導入した。エチレンオキシドの導入終了後、１００℃で２時間保持し、圧力低下が見られなくなるまで反応させた。続いて、プロピレンオキシド１２７６ｇ（２２モル）を内圧０．３ＭＰａ以下に保ちながら導入した。プロピレンオキシドの導入終了後、１００℃で２時間保持し、圧力低下が見られなくなるまで反応させた。さらに、エチレンオキシド２５９６ｇ（５９モル）を内圧０．３ＭＰａ以下に保ちながら導入した。エチレンオキシドの導入終了後、１００℃で２時間保持し、圧力低下が見られなくなるまで反応させることにより、ポリオキシアルキレンモノブチルエーテル（数平均分子量Ｍｎ＝６５００、オキシエチレン基含有量＝８０質量％）を得た。
【００３９】
（ＮＢＲ／ＰＶＣ）
ＰＶＣポリブレンドのアクリロニトリルブタジエンポリマー（ＪＳＲ製：ＪＳＲ ＮＶ７２）１００質量部に対し、ステアリン酸１質量部、亜鉛化５質量部、ＦＥＦカーボンブラック５５質量部、可塑剤ＤＯＰ１５質量部、老化防止剤１質量部、硫黄１．５質量部、加硫促進剤ＴＥＴ１質量部、加硫促進剤ＣＺ１質量部を配合してなる組成物を用いた。
【００４０】
（ＮＢＲ）
アクリロニトリルブタジエンポリマー１００質量部（ＪＳＲ社製：ＪＳＲ ２３０Ｓ）に対し、ステアリン酸１質量部、亜鉛化５質量部、ＦＥＦカーボンブラック５５質量部、可塑剤ＤＯＰ１５質量部、老化防止剤１質量部、硫黄１．５質量部、加硫促進剤ＴＥＴ１質量部、加硫促進剤ＣＺ１質量部を配合してなる組成物を用いた。
【００４１】
（ＥＰＤＭ）
エチレンプロピレンポリマー１００質量部（住友化学工業社製：エスプレン５３２）に対し、ステアリン酸１質量部、亜鉛化５質量部、ＦＥＦカーボンブラック１１５質量部、プロセスオイル６５質量部、硫黄１質量部、加硫促進剤ＴＥＴ１質量部、加硫促進剤ＣＺ１質量部を配合してなる組成物を用いた。
【００４２】
（実施例１〜７、比較例１〜５）
下記表１に記載の割合（質量比）で各原料を混合することにより、離型剤を得た。この離型剤を用いて、下記の評価を行った。なお、表中の「合成例１〜８」は上記の各合成例で得られたポリオキシアルキレンジオールまたはポリオキシアルキレンモノブチルエーテルであり、「ＰＥＧ」はポリエチレングリコール（数平均分子量Ｍｎ＝６５００）であり、「シリコーン」はジメチルポリシロキサン（商品名：ＫＦ−９６−２０ＣＳ、信越化学工業社製）である。
【００４３】
（耐クラック性）
ＮＢＲ／ＰＶＣ製、ＮＢＲ製、ＥＰＤＭ製の未加硫ゴムホース(φ50mm,厚み2mm形状)を1cm幅で輪切りにしたものを切断して作製した短冊状の未加硫ゴム片を、ホース長手方向に伸張率が５０％となるように左右に引き伸ばして固定した。これに離型剤が伸長部全面に接触する量(0.15ml/cm2以上)を塗布した後、７０℃のオーブンに１時間静置し、その後、未加硫ゴムホース表面のクラック有無を目視で確認した。このとき、クラックの発生が認められないものを○、クラックの発生が認められるものを×とした。なお、クラックの発生が認められた離型剤については、挿入性、離型性および洗浄性の評価を実施しなかった（但し、比較例５は除く）。
【００４４】
（挿入性および離型性）
離型剤に浸漬したＮＢＲ／ＰＶＣ製、ＮＢＲ製、ＥＰＤＭ製の未加硫ゴムホースを、離型剤を塗布した成形ホース用マンドレルに挿入した。このときの作業性を挿入性とし、下記の基準で評価した。続いて、１５０℃で１時間加硫処理を行い、マンドレルから加硫ゴムホースを引き抜いた。このときの作業性を離型性とし、挿入性と同様に下記の基準で評価した。結果を表１に示す。 
【００４５】
○：ジメチルポリシロキサンを用いた場合と作業性が同程度である
×：ジメチルポリシロキサンを用いた場合よりも作業性が悪い
【００４６】
（洗浄性）
上記挿入性および離型性の評価で得られた加硫ゴムホースを、９０℃の水に１分間および３分間浸漬して取り出した。加硫ゴムホースの表面を目視で観察し、下記の基準で評価した。結果を表１に示す。 
【００４７】
◎：１分間浸漬後に加硫ゴムホースの表面に離型剤が残っていない
○：３分間浸漬後に加硫ゴムホースの表面に離型剤が残っていない
×：３分間浸漬後も加硫ゴムホースの表面に離型剤が残っている
【００４８】
【表１】
0006479510.tif 000002
【００４９】
表１に示すように、離型剤としてジメチルポリシロキサンを用いた比較例５では、耐クラック性と洗浄性に劣っていた。離型剤としてポリエチレングリコール（オキシエチレン基の含有量＝１００％）を用いた比較例４では、洗浄性には優れるものの、加硫成形時におけるマンドレルの挿入性および離型性に劣っていた。
【００５０】
式（１）で表されるポリオキシアルキレンジオールであるもののオキシエチレン基の含有量が５０質量％や３０質量％と低いものを離型剤として用いた比較例１および２では、応力を加えなければクラックは発生しなかったものの、比較的低い応力を加えた場合でもクラックが発生しており、耐クラック性に劣っていた。また、比較例３では、ポリオキシプロピレン基の両側にポリオキシエチレン基が付加した構造を持ち、かつオキシエチレン基の含有量が８０質量％と高いものであるが、モノブチルエーテルであるため、耐クラック性の改善効果は得られなかった。
【００５１】
これに対し、式（１）で表されかつ所定のオキシエチレン基含有量を持つポリオキシアルキレンジオールを離型剤として用いた実施例１〜５であると、ジメチルポリシロキサンを用いた比較例５に比べて、加硫成形時におけるマンドレルの挿入性および離型性を同程度に維持しつつ、洗浄性が顕著に改善されており、かつ耐クラック性が顕著に改善されていた。また、比較例１〜３に対しても耐クラック性が顕著に改善されていた。すなわち、作業時に想定される応力を十分に超える、伸張率５０％という高い応力が加わった場合でも、クラックの発生を抑制することができた。
【００５２】
使用するゴムを変更した場合でも、式（１）で表されかつ所定のオキシエチレン基含有量を持つポリオキシアルキレンジオールを離型剤として用いた実施例６および７であると、耐クラック性に優れるとともに、加硫成形時におけるマンドレルの挿入性および離型性に優れ、また加硫成形後の洗浄性にも優れていた。